원 하 는 탄력 성 을 가지 는 구리 합금 판재 를 얻 기 위해 , 마무리 냉간 압연 ［ 공정 12 ］ 으로 , 가공 경화 시킬 수 있 다 . 이 공정 에서 의 가공 률 은 40 % 이하 가 바람직 하 다 . 가공 률 이 너무 높 으면 , Cube 방위 에서 압연 안정 방위 로 방위 가 변화 하 고 , Cube 방위 면적 이 감소 하 기 때문 에 바람직 하 지 않 다 . 또한 , Brass 방위 와 Copper 방위 의 면적 률 의 합계 를 20 % 이하 로 하 려면 , 25 % 이하 의 가공 률 로 하 는 것 이 바람직 하 다 .